Brevet FR3067392A1 (20181214)

REVENDICATIONS1. Pièce de turbomachine (20) revêtue comprenant un substrat (21) et au moins une couche de protection contre les aluminosilicates de 5 calcium et de magnésium CMAS (22) présente sur ledit substrat, la couche de protection (22) comprenant une première phase (220) d'un matériau de protection contre les aluminosilicates de calcium et de magnésium CMAS susceptible de former une phase de type apatite ou anorthite en présence d'aluminosilicates de calcium et de magnésium CMAS et une 10 deuxième phase (221) comprenant des particules d'au moins un silicate de terre rare REa dispersées dans la première phase.\n<CLM>\1\tPièce selon la revendication 1, dans laquelle ledit au moins silicate de terre rare est un mono-silicates de terre rare REa2Si05 ou un di- 15 silicates de terre rare REa2Si207, où REa est choisi parmi : Y (Yttrium), La (Lanthane), Ce (Cérium), Pr (Praséodyme), Nd (Néodyme), Pm (Prométhium), Sm (Samarium), Eu (Europium), Gd (Gadolinium), Tb (Terbium), Dy (Dysprosium), Ho (Holmium), Er (Erbium), Tm (Thulium), Yb (Ytterbium), Lu (Lutécium). 20\n<CLM>\1\tPièce selon la revendication 1 ou 2, dans laquelle les particules de silicate de terre rare REa dispersées dans la couche de protection contre les aluminosilicates de calcium et de magnésium CMAS (22) présentent une taille moyenne comprise entre 5 nm et 50 pm. 25\n<CLM>\1\tPièce selon l'une quelconque des revendications 1 à 3, dans laquelle la couche de protection contre les aluminosilicates de calcium et de magnésium CMAS (22) présente une teneur volumique en particules dudit au moins silicate de terre rare comprise entre 1% et 80%. 30\n<CLM>\1\tPièce selon la revendication 4, dans laquelle le pourcentage volumique de particules de céramique de silicate de terre rare REa présentes dans la couche de protection contre les aluminosilicates de calcium et de magnésium CMAS (22) varie dans le sens de l'épaisseur de 35 la couche de protection, le pourcentage volumique de particules de céramique de silicate de terre rare REa augmentant progressivement entre 18 une première zone de ladite couche voisine du substrat (21) et une deuxième zone de ladite couche éloignée de la première zone.\n<CLM>\1\tPièce selon l'une quelconque des revendications 1 à 5, dans laquelle la couche de protection contre les aluminosilicates de calcium et de magnésium CMAS (22) présente une épaisseur comprise entre 1 pm et 1000 pm.\n<CLM>\1\tPièce selon l'une quelconque des revendications 1 à 6, dans laquelle le matériau de protection contre les aluminosilicates de calcium et de magnésium CMAS de la première phase (220) susceptible de former des phases de type apatite ou anorthite correspond à un des matériaux suivants ou à un mélange de plusieurs des matériaux suivants : les zirconates de terre rare REb2Zr207, où REb = Y (Yttrium), La (Lanthane), Ce (Cérium), Pr (Praséodyme), Nd (Néodyme), Pm (Prométhium), Sm (Samarium), Eu (Europium), Gd (Gadolinium), Tb (Terbium), Dy (Dysprosium), Ho (Holmium), Er (Erbium), Tm (Thulium), Yb (Ytterbium), Lu (Lutécium), les zircones totalement stabilisées, les phases delta A4133012, où A= Y Lu et B = Zr, Hf, les composites Y203 avec Zr02, les grenats d'yttrium et d'aluminium (YAG), les composites YSZ-A1203 ou YSZA1203-Ti02.\n<CLM>\1\tPièce selon l'une quelconque des revendications 1 à 6, comprenant en outre une couche de barrière thermique interposée entre le substrat (21) et la couche de protection contre les aluminosilicates de calcium et de magnésium CMAS (22).\n<CLM>\1\tPièce selon l'une quelconque des revendications 1 à 8, dans laquelle le substrat (21) est en superalliage à base de nickel ou cobalt et 30 comporte à sa surface une couche de liaison alumino-formeuse.\n<CLM>\1\tProcédé de fabrication d'une pièce de turbomachine (20) selon l'une quelconque des revendications 1 à 9, comprenant au moins une étape de formation d'une couche de protection contre les 35 aluminosilicates de calcium et de magnésium CMAS (22) directement sur le substrat (21) ou sur une couche de barrière thermique présente sur le 19 substrat, l'étape de formation étant réalisée avec un des procédés suivants : - projection plasma de suspension à partir d'au moins une suspension contenant une poudre ou un précurseur d'un matériau de 5 protection contre les aluminosilicates de calcium et de magnésium CMAS et une poudre ou un précurseur d'un silicate de terre rare RE, - projection par flamme à grande vitesse à partir d'au moins une suspension contenant une poudre ou un précurseur d'un matériau de protection contre les aluminosilicates de calcium et de magnésium CMAS 10 et une poudre ou un précurseur d'un silicate de terre rare RE, - projection plasma à pression atmosphérique d'une poudre d'un matériau de protection contre les aluminosilicates de calcium et de magnésium CMAS en combinaison avec projection plasma de suspension ou projection par flamme à grande vitesse à partir d'une solution 15 contenant un précurseur de céramique de silicate de terre rare RE ou une poudre de céramique de silicate de terre rare RE en suspension.